(57)【要約】【課題】加工性に優れ加硫後に適度な硬度と優れた引張特性および接着性を示すビードインシュレーション用ゴム組成物およびこれを用いて製造した空気入りタイヤを提供する。【解決手段】天然ゴムおよび／またはイソプレンゴムを含むジエン系ゴムと、カーボンブラックを含む充填剤と、酸変性ポリオレフィンとを含有し、ジエン系ゴム中の天然ゴムおよび／またはイソプレンゴムの含有量が５０質量％以上であり、カーボンブラックの窒素吸着比表面積が５０ｍ2／ｇ以下であり、酸変性ポリオレフィンのメルトマスフローレートが１００ｇ／１０ｍｉｎ以上であり、カーボンブラックの含有量がジエン系ゴム１００質量部に対して６５〜１５０質量部であり、充填剤の含有量がジエン系ゴム１００質量部に対して１００〜２００質量部であり、酸変性ポリオレフィンの含有量がジエン系ゴム１００質量部に対して０．１〜１０質量部であるビードインシュレーション用ゴム組成物。【選択図】なし【特許請求の範囲】
【請求項１】
天然ゴムおよび／またはイソプレンゴムを含むジエン系ゴムと、カーボンブラックを含む充填剤と、酸変性ポリオレフィンとを含有し、
前記ジエン系ゴム中の前記天然ゴムおよび／またはイソプレンゴムの含有量が、５０質量％以上であり、
前記カーボンブラックの窒素吸着比表面積が、５０ｍ2／ｇ以下であり、
前記酸変性ポリオレフィンのメルトマスフローレートが、１００ｇ／１０ｍｉｎ以上であり、
前記カーボンブラックの含有量が、前記ジエン系ゴム１００質量部に対して、６５〜１５０質量部であり、
前記充填剤の含有量が、前記ジエン系ゴム１００質量部に対して、１００〜２００質量部であり、
前記酸変性ポリオレフィンの含有量が、前記ジエン系ゴム１００質量部に対して、０．１〜１０質量部である、ビードインシュレーション用ゴム組成物。
【請求項２】
前記酸変性ポリオレフィンが、エチレンおよびプロピレンからなる群より選択される少なくとも１種の繰り返し単位を有する、請求項１に記載のビードインシュレーション用ゴム組成物。
【請求項３】
前記酸変性ポリオレフィンが、無水マレイン酸で変性されたポリオレフィンである、請求項１または２に記載のビードインシュレーション用ゴム組成物。
【請求項４】
請求項１〜３のいずれか１項に記載のビードインシュレーション用ゴム組成物を用いて製造した空気入りタイヤ。
【発明の詳細な説明】
【技術分野】
【０００１】
本発明は、ビードインシュレーション用ゴム組成物および空気入りタイヤに関する。
【背景技術】
【０００２】
空気入りタイヤにおけるビード部（ビードコア）は、ビードワイヤおよびビードインシュレーションゴム（ビードインシュレーション用ゴム）で構成されている。ここでビードインシュレーション用ゴムは、ビードワイヤを補強する観点から、加硫後に高い硬度を有することが求められる。一方で、硬すぎると変形に追従できずセパレーション等の不具合が生じる虞があるため、適度な硬さを有することが求められる。
また、変形時に切断し難いこと（引張特性に優れること）、ビードワイヤに対する接着性に優れることも求められる。
さらに、生産性の観点から、粘度が低いこと（加工性に優れること）も求められる。
【０００３】
ビードインシュレーション用ゴム組成物としては、例えば、特許文献１に、天然ゴムを含むジエン系ゴムとカーボンブラックとクレーとを含有するタイヤビードインシュレーション用ゴム組成物が開示されている（特許請求の範囲、実施例）。
【先行技術文献】
【特許文献】
【０００４】
【特許文献１】特開２０１０−１３２０１１号公報
【発明の概要】
【発明が解決しようとする課題】
【０００５】
このようななか、本発明者らが、特許文献１に記載のゴム組成物について検討したところ、上述したビードインシュレーション用ゴム組成物に求められる特性を必ずしも満たすものではなく、さらなる改良が必要であることが分かった。
【０００６】
そこで、上記実情を鑑みて、本発明は、加工性に優れ、かつ、加硫後に適度な硬度と優れた引張特性および接着性を示す、ビードインシュレーション用ゴム組成物、および、これを用いて製造した空気入りタイヤを提供することを目的とする。
【課題を解決するための手段】
【０００７】
本発明者らは、上記課題について鋭意検討した結果、特定の酸変性ポリオレフィンを配合し、かつ、各成分の含有量を特定の範囲にすることで、上記課題が解決できることを見出し、本発明に至った。
すなわち、本発明者らは、以下の構成により上記課題が解決できることを見出した。
【０００８】
（１）  天然ゴムおよび／またはイソプレンゴムを含むジエン系ゴムと、カーボンブラックを含む充填剤と、酸変性ポリオレフィンとを含有し、
上記ジエン系ゴム中の上記天然ゴムおよび／またはイソプレンゴムの含有量が、５０質量％以上であり、
上記カーボンブラックの窒素吸着比表面積が、５０ｍ2／ｇ以下であり、
上記酸変性ポリオレフィンのメルトマスフローレートが、１００ｇ／１０ｍｉｎ以上であり、
上記カーボンブラックの含有量が、上記ジエン系ゴム１００質量部に対して、６５〜１５０質量部であり、
上記充填剤の含有量が、上記ジエン系ゴム１００質量部に対して、１００〜２００質量部であり、
上記酸変性ポリオレフィンの含有量が、上記ジエン系ゴム１００質量部に対して、０．１〜１０質量部である、ビードインシュレーション用ゴム組成物。
（２）  上記酸変性ポリオレフィンが、エチレンおよびプロピレンからなる群より選択される少なくとも１種の繰り返し単位を有する、上記（１）に記載のビードインシュレーション用ゴム組成物。
（３）  上記酸変性ポリオレフィンが、無水マレイン酸で変性されたポリオレフィンである、上記（１）または（２）に記載のビードインシュレーション用ゴム組成物。
（４）  上記（１）〜（３）のいずれかに記載のビードインシュレーション用ゴム組成物を用いて製造した空気入りタイヤ。
【発明の効果】
【０００９】
以下に示すように、本発明によれば、加工性に優れ、かつ、加硫後に適度な硬度と優れた引張特性および接着性を示す、ビードインシュレーション用ゴム組成物、および、これを用いて製造した空気入りタイヤを提供することができる。
【図面の簡単な説明】
【００１０】
【図１】図１は、本発明の空気入りタイヤの実施態様の一例を表すタイヤの部分断面概略図である。
【図２】図２は、ビードコア５の一例の拡大断面図である。
【発明を実施するための形態】
【００１１】
以下に、本発明のビードインシュレーション用ゴム組成物、および、本発明の空気入りタイヤについて説明する。
なお、本明細書において「〜」を用いて表される数値範囲は、「〜」の前後に記載される数値を下限値および上限値として含む範囲を意味する。
【００１２】
［ビードインシュレーション用ゴム組成物］
本発明のビードインシュレーション用ゴム組成物（以下、本発明の組成物ともいう）は、天然ゴムおよび／またはイソプレンゴムを含むジエン系ゴムと、カーボンブラックを含む充填剤と、酸変性ポリオレフィンとを含有する。
ここで、上記ジエン系ゴム中の上記天然ゴムおよび／またはイソプレンゴムの含有量は５０質量％以上であり、上記カーボンブラックの窒素吸着比表面積は５０ｍ2／ｇ以下であり、上記酸変性ポリオレフィンのメルトマスフローレートは１００ｇ／１０ｍｉｎ以上である。
また、上記カーボンブラックの含有量は上記ジエン系ゴム１００質量部に対して６５〜１５０質量部であり、上記充填剤の含有量は上記ジエン系ゴム１００質量部に対して１００〜２００質量部であり、上記酸変性ポリオレフィンの含有量は上記ジエン系ゴム１００質量部に対して０．１〜１０質量部である。
本発明の組成物はこのような構成をとるため、上述した効果が得られるものと考えらえる。
【００１３】
その理由は明らかではないが、およそ以下のとおりと推測される。
本発明の組成物において、酸変性ポリオレフィンはジエン系ゴムとカーボンブラックの双方と相互作用する。具体的には、酸変性ポリオレフィンのポリオレフィン部分はジエン系ゴムと相互作用し、酸変性ポリオレフィンの酸変性部分はカーボンブラックと相互作用する。そのため、本発明の組成物やその加硫体において、ジエン系ゴムとカーボンブラックは酸変性ポリオレフィンが介在した強固な三次元構造を形成しているものと考えられる。結果として、本発明の組成物は加硫後に高い硬度を示すものと考えらえる。なお、酸変性ポリオレフィンの含有量が多すぎると酸変性ポリオレフィン同士のネットワークの割合が増加し、加硫後に硬くなり過ぎてしまう虞があるところ、本発明では酸変性ポリオレフィンの含有量を特定の値以下に限定しているため、上述したような酸変性ポリオレフィン同士のネットワークの形成が抑制され、適度な硬さが実現されるものと考えらえる。このことは、後述する比較例が示すように、酸変性ポリオレフィンの含有量が特定の値を超えると（比較例７）、加硫後の硬度が高くなり過ぎてしまうことからも推測される。
また、上述のとおり、酸変性ポリオレフィンがジエン系ゴムとカーボンブラックの双方と相互作用するため、本発明の組成物やその加硫体において、カーボンブラックの分散性は極めて高い。結果として、応力バランスに優れるため、変形時に切断し難い（引張特性に優れる）ものと考えられる。
さらに、酸変性ポリオレフィンはメルトマスフローレートが特定の範囲にあるため、加硫前には可塑剤としても機能する。結果として、本発明の組成物は粘度が低く、加工性に優れるものと考えられる。
【００１４】
以下、本発明の組成物に含有される各成分について説明する。
【００１５】
＜ジエン系ゴム＞
本発明の組成物に含有されるジエン系ゴムは、天然ゴムおよび／またはイソプレンゴムを含む。ここで、上記ジエン系ゴム中の上記天然ゴムおよび／またはイソプレンゴムの含有量は５０質量％以上である。上限は特に制限されず１００質量％である。なお、ジエン系ゴムが天然ゴムおよびイソプレンゴムを含む場合、合計の含有量が５０質量％以上であればよい。
上記ジエン系ゴムは、天然ゴムを含むのが好ましい。
【００１６】
上記ジエン系ゴムは、天然ゴムやイソプレンゴム以外のゴム成分を含んでいてもよい。そのようなゴム成分としては特に制限されないが、スチレンブタジエンゴム（ＳＢＲ）、ブタジエンゴム（ＢＲ）、アクリロニトリル−ブタジエン共重合ゴム（ＮＢＲ）、ブチルゴム（ＩＩＲ）、ハロゲン化ブチルゴム（Ｂｒ−ＩＩＲ、Ｃｌ−ＩＩＲ）、クロロプレンゴム（ＣＲ）などが挙げられる。
【００１７】
上記ジエン系ゴムはスチレンブタジエンゴムを含有するのが好ましい。
上記ジエン系ゴムはスチレンブタジエンゴムを含有する場合、ジエン系ゴム中のスチレンブタジエンゴムの含有量は、１０〜５０質量％であることが好ましく、２０〜４０質量％であることがより好ましい。
【００１８】
＜充填剤＞
本発明の組成物に含有される充填剤は、カーボンブラックを含む。
上記カーボンブラックは、窒素吸着比表面積（Ｎ２ＳＡ）が５０ｍ2／ｇ以下のカーボンブラックである。
ここで、窒素吸着比表面積（Ｎ2ＳＡ）は、カーボンブラック表面への窒素吸着量をＪＩＳ  Ｋ６２１７−２：２００１「第２部：比表面積の求め方−窒素吸着法−単点法」にしたがって測定した値である。
上記カーボンブラックの窒素吸着比表面積は、１０〜４０ｍ2／ｇであることが好ましい。
上記カーボンブラックはＧＰＦ級カーボンブラックであることが好ましい。
【００１９】
本発明の組成物において、上記カーボンブラックの含有量は、上記ジエン系ゴム１００質量部に対して、６５〜１５０質量部である。なかでも、１００〜１３０質量部であるのが好ましい。
上記充填剤中のカーボンブラックの含有量は特に制限されないが、３０〜１００質量％であることが好ましく、５０〜９０質量％であることがより好ましい。
【００２０】
カーボンブラック以外の充填剤としては特に制限されないが、例えば、シリカ、炭酸カルシウム、炭酸マグネシウム、タルク、クレー、アルミナ、水酸化アルミニウム、酸化チタン、硫酸カルシウムなどが挙げられ、こちらのうち１種を単独で用いても、２種以上を併用してもよい。なかでも、炭酸カルシウム、クレーが好ましい。
【００２１】
本発明の組成物において、上記充填剤の含有量は、上記ジエン系ゴム１００質量部に対して、１００〜２００質量部である。なかでも、１５０〜１８０質量部であることが好ましい。なお、充填剤がカーボンブラック以外の充填剤を含む場合、充填剤の含有量とは、カーボンブラックとカーボンブラック以外の充填剤の合計の含有量を指す。
【００２２】
＜酸変性ポリオレフィン＞
本発明の組成物に含有される酸変性ポリオレフィンは、ポリオレフィン系樹脂を不飽和カルボン酸で変性した変性重合体のうち、メルトマスフローレート（ＭＦＲ）が１００ｇ／１０ｍｉｎ以上の変性重合体である。
ここで、本発明においては、メルトマスフローレート（ＭＦＲ）は、ＪＩＳＫ ７２１０：１９９９に規定する「プラスチック−熱可塑性プラスチックのメルトマスフローレイト（ＭＦＲ）の試験方法」に従い、温度２３０℃および荷重２１．２Ｎの条件で測定した値である。
【００２３】
上記酸変性ポリオレフィンのメルトマスフローレート（ＭＦＲ）は、１５０〜２０００ｇ／１０ｍｉｎであるのが好ましく、２００〜５００ｇ／１０ｍｉｎであるのがより好ましい。
【００２４】
上記酸変性ポリオレフィンは、エチレン、プロピレン、１−ブテン、および、１−オクテンからなる群より選択される少なくとも１種の繰り返し単位を有するのが好ましく、エチレンおよびプロピレンからなる群より選択される少なくとも１種の繰り返し単位を有するのがより好ましい。
【００２５】
（ポリオレフィン）
上記酸変性ポリオレフィンの骨格を構成するポリオレフィンとしては、例えば、
ポリエチレン、ポリプロピレン、ポリブテン、ポリオクテンなどの単独重合体（ホモポリマー）；
エチレン・プロピレン共重合体、エチレン・１−オクテン共重合体、エチレン・１−ブテン共重合体、プロピレン・１−ブテン共重合体、プロピレン・１−ヘキセン共重合体、プロピレン・４−メチル−１−ペンテン共重合体、プロピレン・１−オクテン共重合体、プロピレン・１−デセン共重合体、プロピレン・１，４−ヘキサジエン共重合体、プロピレン・ジシクロペンタジエン共重合体、プロピレン・５−エチリデン−２−ノルボルネン共重合体、プロピレン・２、５−ノルボルナジエン共重合体、プロピレン・５−エチリデン−２−ノルボルネン共重合体、１−ブテン・プロピレン共重合体、１−ブテン・１−ヘキセン共重合体、１−ブテン・４−メチル−１−ペンテン共重合体、１−ブテン・１−オクテン共重合体、１−ブテン・１−デセン共重合体、１−ブテン・１，４−ヘキサジエン共重合体、１−ブテン・ジシクロペンタジエン共重合体、１−ブテン・５−エチリデン−２−ノルボルネン共重合体、１−ブテン・２、５−ノルボルナジエン共重合体、１−ブテン・５−エチリデン−２−ノルボルネン共重合体などの２成分系の共重合体；
エチレン・プロピレン・１−ブテン共重合体、エチレン・プロピレン・１−ヘキセン共重合体、エチレン・プロピレン・１−オクテン共重合体、エチレン・プロピレン・１−オクテン共重合体、エチレン・プロピレン・１，４−ヘキサジエン共重合体、エチレン・プロピレン・１，４−ヘキサジエン共重合体、エチレン・プロピレン・ジシクロペンタジエン共重合体、エチレン・プロピレン・ジシクロペンタジエン共重合体、エチレン・プロピレン・５−エチリデン−２−ノルボルネン共重合体、エチレン・プロピレン・５−エチリデン−２−ノルボルネン共重合体、エチレン・プロピレン・２、５−ノルボルナジエン共重合体、エチレン・プロピレン・２、５−ノルボルナジエン共重合体、エチレン・プロピレン・５−エチリデン−２−ノルボルネン共重合体、エチレン・プロピレン・５−エチリデン−２−ノルボルネン共重合体、１−ブテン・エチレン・プロピレン共重合体、１−ブテン・エチレン・１−ヘキセン共重合体、１−ブテン・エチレン・１−オクテン共重合体、１−ブテン・プロピレン・１−オクテン共重合体、１−ブテン・エチレン・１，４−ヘキサジエン共重合体、１−ブテン・プロピレン・１，４−ヘキサジエン共重合体、１−ブテン・エチレン・ジシクロペンタジエン共重合体、１−ブテン・プロピレン・ジシクロペンタジエン共重合体、１−ブテン・エチレン・５−エチリデン−２−ノルボルネン共重合体、１−ブテン・プロピレン・５−エチリデン−２−ノルボルネン共重合体、１−ブテン・エチレン・２、５−ノルボルナジエン共重合体、１−ブテン・プロピレン・２、５−ノルボルナジエン共重合体、１−ブテン・エチレン・５−エチリデン−２−ノルボルネン共重合体、１−ブテン・プロピレン・５−エチリデン−２−ノルボルネン共重合体のような多成分系の共重合体；などが挙げられる。
【００２６】
これらのうち、ポリエチレン、ポリプロピレン、ポリブテン、ポリオクテンなどの単独重合体（ホモポリマー）であるのが好ましく、ポリエチレン、ポリプロピレンであるのがより好ましい。
【００２７】
（不飽和カルボン酸）
一方、上述したポリオレフィンを変性する不飽和カルボン酸としては、例えば、マレイン酸、フマル酸、アクリル酸、クロトン酸、メタアクリル酸、イタコン酸、または、これらの各酸の酸無水物などが挙げられる。
これらのうち、無水マレイン酸、マレイン酸、アクリル酸が好ましく、無水マレイン酸がより好ましい。すなわち、上記酸変性ポリオレフィンは、無水マレイン酸で変性されたポリオレフィンであるのが好ましい。
【００２８】
上記酸変性ポリオレフィンを製造する方法は特に制限されず、従来公知の方法を利用することができる。例えば、上記ポリオレフィンと上記不飽和カルボン酸とを加熱下で撹拌することにより、ポリオレフィンに不飽和カルボン酸を反応させる方法などが挙げられる。なお、市販品を用いてもよい。
市販品としては、例えば、ユーメックス１００１（ＭＦＲ：２３０ｇ／１０ｍｉｎ、三洋化成工業社製）、ユーメックス１０１０（ＭＦＲ：２８０ｇ／１０ｍｉｎ、三洋化成工業社製）、ユーメックス１１０ＴＳ（ＭＦＲ：１０００ｇ／１０ｍｉｎ以上、三洋化成工業社製）などの無水マレイン酸変性ポリプロピレン；ユーメックス２０００（ＭＦＲ：１０００ｇ／１０ｍｉｎ以上、三洋化成工業社製）などの無水マレイン酸変性ポリエチレン；等が挙げられる。
【００２９】
本発明の組成物において、上記酸変性ポリオレフィンの含有量は、上記ジエン系ゴム１００質量部に対して、０．１〜１０質量部である。なかでも、１〜８質量部であるのが好ましく、３〜５質量部であるのがより好ましい。
【００３０】
＜任意成分＞
本発明の組成物には、必要に応じて、さらに添加剤を含有することができる。
上記添加剤としては、例えば、シランカップリング剤、酸化亜鉛（亜鉛華）、ステアリン酸、老化防止剤、加工助剤、プロセスオイル、アロマオイル、液状ポリマー、テルペン樹脂、熱硬化性樹脂、加硫剤（例えば、硫黄）、加硫促進剤などのゴム組成物に一般的に使用される各種添加剤が挙げられる。
【００３１】
＜ビードインシュレーション用ゴム組成物の製造方法＞
本発明の組成物の製造方法は特に限定されず、その具体例としては、例えば、上述した各成分を、公知の方法、装置（例えば、バンバリーミキサー、ニーダー、ロールなど）を用いて、混練する方法などが挙げられる。本発明の組成物が硫黄または加硫促進剤を含有する場合は、硫黄および加硫促進剤以外の成分を先に高温（好ましくは１３０〜１９０℃）で混合し、冷却してから、硫黄または加硫促進剤を混合するのが好ましい。
また、本発明の組成物は、従来公知の加硫または架橋条件で加硫または架橋することができる。
【００３２】
＜用途＞
本発明の組成物は空気入りタイヤのビードインシュレーション部に好適に使用される。すなわち、空気入りタイヤのビードインシュレーションゴムの製造に好適に用いられる。
【００３３】
［空気入りタイヤ］
本発明の空気入りタイヤは、上述した本発明の組成物を用いて製造した空気入りタイヤである。なかでも、本発明の組成物をビードインシュレーション部に使用した空気入りタイヤであることが好ましい。すなわち、本発明の組成物をビードインシュレーションゴムに使用した空気入りタイヤであることが好ましい。
図１に、本発明の空気入りタイヤの実施態様の一例を表すタイヤの部分断面概略図を示すが、本発明は添付の図面に限定されない。
【００３４】
図１において、空気入りタイヤは左右一対のビード部１およびサイドウォール部２と、両サイドウォール部２に連なるトレッド部３からなり、ビード部１、１間にスチールコードが埋設されたカーカス層４が装架され、カーカス層４の端部がビードコア５およびビードフィラー６の廻りにタイヤ内側から外側に折り返されて巻き上げられている。トレッド部３においては、カーカス層４の外側に、ベルト層７がタイヤ１周に亘って配置されている。ベルト層７の両端部には、ベルトクッション８が配置されている。空気入りタイヤの内面には、タイヤ内部に充填された空気がタイヤ外部に漏れるのを防止するために、インナーライナー９が設けられ、インナーライナー９を接着するためのタイゴム１０が、カーカス層４とインナーライナー９との間に積層されている。
【００３５】
図２は、ビードコア５の一例の拡大断面図である。
ビードコア５はビードワイヤＷとビードワイヤＷを被覆するビードインシュレーションゴムＧとから構成されている。このビードコア５は複数本のビードワイヤＷを連続的に巻回して成形されたものである。また、ビードコア５の周囲をビードカバーゴムＣが被覆している。
上記ビードワイヤＷは特に制限されない。例えば従来公知のものが挙げられる。
上記ビードインシュレーションゴムＧは上述した本発明の組成物から形成されている。
【００３６】
本発明の空気入りタイヤは、例えば従来公知の方法に従って製造することができる。また、タイヤに充填する気体としては、通常のまたは酸素分圧を調整した空気の他、窒素、アルゴン、ヘリウムなどの不活性ガスを用いることができる。
【実施例】
【００３７】
以下、実施例により、本発明についてさらに詳細に説明するが、本発明はこれらに限定されるものではない。
【００３８】
＜ビードインシュレーション用ゴム組成物の調製＞
下記第１表に示す成分を、同表に示す割合（質量部）で配合した。
具体的には、まず、下記第１表に示す成分のうち硫黄および加硫促進剤を除く成分を、１．７リットルの密閉式バンバリーミキサーを用いて５分間混合し、１６０±３０℃に達したときに放出し、室温まで冷却してマスターバッチを得た。さらに、上記バンバリーミキサーを用いて、得られたマスターバッチに硫黄および加硫促進剤を混合し（１７０℃×１０分）、ビードインシュレーション用ゴム組成物を得た。
【００３９】
＜ムーニー粘度＞
調製したビードインシュレーション用ゴム組成物（未加硫）について、ＪＩＳ  Ｋ６３００−１：２００１に準じ、Ｌ形ロータを使用し、予熱時間１分、ロータの回転時間４分、試験温度１００℃の条件で、ムーニー粘度を測定した。
結果を第１表に示す。結果は、比較例１を１００とする指数で表した。指数が小さいほど粘度が小さく、加工性に優れる。
【００４０】
＜硬度＞
調製したビードインシュレーション用ゴム組成物（未加硫）を、金型（１５ｃｍ×１５ｃｍ×０．２ｃｍ）中、１６０℃で２０分間プレス加硫して、加硫ゴム試験片を作製した。得られた加硫ゴム試験片について、ＪＩＳ  Ｋ６２５３−３に従って、２０℃で硬度（タイプＡデュロメータ硬さ）を測定した。
結果を第１表に示す。実用上、硬度は７０〜８０の範囲であるのが好ましい。
【００４１】
＜切断時伸び＞
上述した硬度の評価と同様の手順に従って、加硫ゴム試験片を作製した。
作製した加硫ゴム試験片について、ＪＩＳ  Ｋ６２５１：２０１０に準拠し、ＪＩＳ３号ダンベル型試験片（厚さ２ｍｍ）を打ち抜き、温度２０℃、引張り速度５００ｍｍ／分の条件で破断伸び（＝破断時の伸び率）を測定した。結果を第１表に示す。結果は、比較例１を１００とする指数で表した。指数が大きいほど切断時伸びが大きく、引張特性に優れる。
【００４２】
＜接着性＞
調製したビードインシュレーション用ゴム組成物について、ＡＳＴＭ−Ｄ−２に準拠してコード（ビードワイヤ）の引抜力を測定した。結果を第１表に示す。結果は比較例１の引抜力を１００とする指数で表した。指数が大きいほど引抜力が大きく、接着性に優れる。
【００４３】
なお、第１表中、「充填剤合計」は、充填剤の合計の含有量（質量部）を表し、具体的には、「ＣＢ」、「比較ＣＢ」および「クレー」の合計の含有量（質量部）を表す。
【００４４】
【表１】
2016155934.tif 000002
【００４５】
【表２】
2016155934.tif 000003
【００４６】
上記第１表に示されている各成分の詳細は以下のとおりである。
・ＮＲ：天然ゴム  ＴＳＲ２０
・ＳＢＲ：ＮＩＰＯＬ  １５０２（スチレンブタジエンゴム、日本ゼオン社製）
・ＣＢ：ニテロン＃Ｇ（カーボンブラック、Ｎ２ＳＡ：３０ｍ２／ｇ、親日化カーボン社製）
・比較ＣＢ：シーストＮ（カーボンブラック、Ｎ２ＳＡ：７０ｍ２／ｇ、東海カーボン社製）
・クレー：Ｔクレー（日本タルク社製）
・亜鉛華：酸化亜鉛３種（正同化学工業社製）
・ステアリン酸：ステアリン酸ＹＲ（日油社製）
・アロマオイル：ダイアナプロセスＮＨ−６０（出光興産社製）
・酸変性ポリオレフィン１：ユーメックス１００１（無水マレイン酸変性ポリプロピレン、ＭＦＲ：２３０ｇ／１０ｍｉｎ、三洋化成工業社製）
・酸変性ポリオレフィン２：ユーメックス１０１０（無水マレイン酸変性ポリプロピレン、ＭＦＲ：２８０ｇ／１０ｍｉｎ、三洋化成工業社製）
・比較酸変性ポリオレフィン：モディックＬ５０２（無水マレイン酸変性ポリエチレン、ＭＦＲ：１．８ｇ／１０ｍｉｎ以上、三菱化学社製）
・ポリプロピレン：ウィンテックＷＦＸ６（ポリプロピレン、日本ポリプロピレン社製）
・硫黄：ミュークロンＯＴ−２０（四国化成工業社製）
・加硫促進剤：ノクセラーＤＺ（大内新興化学工業社製）
【００４７】
第１表から分かるように、本実施例はいずれも、加工性に優れ、かつ、加硫後に、適度な硬度と優れた引張特性および接着性を示した。
実施例２と４との対比から、酸変性ポリオレフィンのメルトマスフローレートが２５０ｇ／１０ｍｉｎ以下である実施例２は、より優れた加工性を示した。
実施例１〜３の対比から、酸変性ポリオレフィンの含有量がジエン系ゴム１００質量部に対して１．０質量部以上である実施例２〜３は、より高い硬度、ならびに、より優れた引張特性および接着性を示した。なかでも、酸変性ポリオレフィンの含有量がジエン系ゴム１００質量部に対して４質量部以上である実施例３は、さらに高い硬度、および、さらに優れた引張特性および接着性を示した。
【００４８】
一方、酸変性ポリオレフィンを含有しない比較例１は、加硫後の接着性が不十分であった。
また、酸変性ポリオレフィンの代わりに酸変性無しのポリオレフィンを含有する比較例６は、加工性、および、加硫後の引張特性が不十分であった。
また、カーボンブラックの含有量がジエン系ゴム１００質量部に対して６５質量部に満たない比較例２は、加硫後の硬度が低く、また、接着性が不十分であった。
また、カーボンブラックの含有量がジエン系ゴム１００質量部に対して１５０質量部を超える比較例３、および、カーボンブラックの窒素吸着比表面積が５０ｍ２／ｇを超える比較例４は、加工性、および、加硫後の引張特性が不十分であった。また、比較例３は、加硫後の硬度が高かった。
また、充填剤の含有量がジエン系ゴム１００質量部に対して２００質量部を超える比較例５は、加工性、ならびに、加硫後の引張特性および接着性が不十分であった。
また、酸変性ポリオレフィンの含有量がジエン系ゴム１００質量部に対して１０質量部を超える比較例７は、加工性、および、加硫後の引張特性が不十分であった。
また、酸変性ポリオレフィンを含有するが、そのメルトマスフローレートが所定の範囲から外れる比較例８は、加硫後の引張特性および接着性が不十分であった。
【符号の説明】
【００４９】
１  ビード部
２  サイドウォール部
３  トレッド部
４  カーカス層
５  ビードコア
６  ビードフィラー
７  ベルト層
８  ベルトクッション
９  インナーライナー
１０  タイゴム
Ｇ  ビードインシュレーションゴム
Ｗ  ビードワイヤ
Ｃ  ビードカバーゴム
【図１】
2016155934.tif 000004
【図２】
2016155934.tif 000005